(57)【特許請求の範囲】
【請求項１】
ａ）アルカリ成分を、保護ガス下で水溶液の形態に調製し、
ｂ）該アルカリ成分を、５０〜１００℃の温度に加熱し、
ｃ）水溶液形態のＦｅ(II)成分を、アルカリ成分１当量に対するＦｅ(II)成分のモル比が０.４８〜０.６であるような量で、温度を５０〜１００℃に保持しながら添加し、
ｄ）工程ｃ）で得られた懸濁液を、鉄化合物中のＦｅ（III）含有量が６５ｍｏｌ％を超えるまで、酸化剤を用いて処理し、
ｅ）工程ｄ）での酸化後に水溶液形態のアルカリ成分を、使用する全アルカリ成分１当量に対する工程ｃ）で使用したＦｅ(II)の理論モル比が０.４０〜０.４８になるような量で、工程ｄ）で得られた懸濁液に保護ガス下で再度添加し、
ｆ）該懸濁液を、５０〜１００℃に加熱し、
ｇ）水溶液形態のＦｅ(II)成分を、アルカリ成分１当量に対するＦｅ(II)成分のモル比が０.４８〜０.６０になるような量で添加し、
ｈ）鉄化合物中のＦｅ(II)含有量の６５ｍｏｌ％（鉄含有量基準）まで酸化剤を用いて酸化し、次いで
ｉ）濾過し、残留物を洗浄し、乾燥し、粉砕する
方法により得られる、０.０２５質量％未満のケイ素含有量を有する磁鉄鉱。
【請求項２】
０.００２５質量％未満のケイ素含有量を有する請求項１に記載の磁鉄鉱。
【請求項３】
０.００１質量％未満のケイ素含有量を有する請求項１に記載の磁鉄鉱。
【請求項４】
トナーの製造に使用される請求項１〜３のいずれかに記載の磁鉄鉱。
【請求項５】
ａ）アルカリ成分を、保護ガス下で水溶液の形態に調製し、
ｂ）該アルカリ成分を、５０〜１００℃の温度に加熱し、
ｃ）水溶液形態のＦｅ(II)成分を、アルカリ成分１当量に対するＦｅ(II)成分のモル比が０.４８〜０.６であるような量で、温度を５０〜１００℃に保持しながら添加し、
ｄ）工程ｃ）で得られた懸濁液を、鉄化合物中のＦｅ（III）含有量が６５ｍｏｌ％を超えるまで、酸化剤を用いて処理し、
ｅ）工程ｄ）での酸化後に水溶液形態のアルカリ成分を、使用する全アルカリ成分１当量に対する工程ｃ）で使用したＦｅ(II)の理論モル比が０.４０〜０.４８になるような量で、工程ｄ）で得られた懸濁液に保護ガス下で再度添加し、
ｆ）該懸濁液を、５０〜１００℃に加熱し、
ｇ）水溶液形態のＦｅ(II)成分を、アルカリ成分１当量に対するＦｅ(II)成分のモル比が０.４８〜０.６０になるような量で添加し、
ｈ）鉄化合物中のＦｅ(II)含有量の６５ｍｏｌ％（鉄含有量基準）まで酸化剤を用いて酸化し、次いで
ｉ）濾過し、残留物を洗浄し、乾燥し、粉砕する
工程からなる、０.０２５質量％未満のケイ素含有量を有する磁鉄鉱の製造方法。
【発明の詳細な説明】
【０００１】
【発明の属する技術分野】
本発明は、磁鉄鉱粒子を含有するトナーに関する。
【０００２】
【従来の技術】
水溶液から沈殿法により製造することができる粒状磁鉄鉱は、かなり前から既知である。
US-A 802,928 は既に、アルカリ成分を用いて硫酸鉄(II)を沈殿させ、次いで空気酸化することによる磁鉄鉱の製造を記載する。数多くの後続の文献が同様に、沈殿法による磁鉄鉱の製造を記載する。
他の金属または元素の痕跡を有さない純粋沈殿磁鉄鉱は、DE-A 3,209,469 に従いバッチ式に、または DE-A 2,618,058 に従い連続的に製造することができる。
【０００３】
通常、ＦｅＳＯ4が、鉄(II)塩として使用される。しかしながら、あらゆる溶解性の鉄(II)塩も沈殿法による磁鉄鉱の製造のために使用することができる。特に、ＦｅＣｌ2が、DE-A 3,004,718 に記載されているように好適である。ＦｅＳＯ4またはＦｅＣｌ2は、両方の物質とも鉄加工産業から廃棄物として大量で非常に安価に入手できるという利点を有する。
【０００４】
最も頻繁に使用される水酸化ナトリウムのほかに、ＣａＯまたはＣａＣＯ3（DE-A 3,004,718）、アンモニア（DE-A 2,460,493）またはＮａ2ＣＯ3、ＭｇＣＯ3またはＭｇＯ（EP-A 0,187,331）も沈殿剤として好適である。通常、空気が酸化剤として使用される。しかしながら、硝酸塩を使用する酸化方法（DD-A 216,040
および DD-A 284,478）も記載されている。
【０００５】
磁鉄鉱はまず、あらゆる種類のペイントを製造するために使用された。有機染料およびススに対する磁鉄鉱の特別な利点は、その非常に良好な耐候性である。
磁鉄鉱を含有するペイントは屋外で使用することもできる。
さらに、沈殿磁鉄鉱はコンクリート製建造物（例えば、コンクリート製敷石またはコンクリート製屋根ふきタイル）の着色に使用するために好都合である。
【０００６】
磁鉄鉱は時折、エレクトロフォトグラフィー分野におけるトナーの製造のためにも使用されている。沈殿法により製造された磁鉄鉱は、単一成分トナーを使用するコピー機のためのトナーを製造するために好ましく使用される。この目的のために使用される磁性トナーは種々の特性を有さなければならない。コピー機およびプリンターの進歩発展および改良につれ、磁性トナーに対する要求、その結果、磁性トナーのために使用される磁鉄鉱に対する要求がますます増大している。レーザープリンターの出現により４００ｄｐｉ（ドット／インチ）を超える解像度が達成され、この目的のために、非常に狭い粒度分布を有する微分散トナーの開発が必要となった。これにより、この目的のために使用される磁鉄鉱も同様に非常に狭い粒度分布を有さなければならない結果となる。さらに、一定の粒度が、完成トナーにおいて磁鉄鉱粒子の均一な分布を確保するために必要である。磁鉄鉱自体は、静電移送中の潜像を安定化するために十分に高い電気抵抗を有さなければならない。さらに、保持力、飽和磁化、特に残留磁化は、機械中の磁場強さに対して適正な関係になければならない。
【０００７】
ケイ素含有磁鉄鉱は、磁性トナーでの適用のために使用される。これらは、純粋磁鉄鉱のものと異なる電荷挙動を有し、同じ粒度についてより高い熱的安定性を有する。そのような粒子の製造方法は、JP-A-61 034 070 に記載されている。この場合、ケイ素成分は硫酸鉄(II)に添加されるが、これによりケイ酸が沈殿し、その結果、磁鉄鉱格子中にケイ素の不均一な分布が生じる。ケイ素を使用する沈殿法による磁鉄鉱の製造も、JP-A-51 044 298 に記載されている。US 4,992,191 は、Ｆｅに対して０.１〜５.０原子％のＳｉを含有する磁鉄鉱を記載し、これはトナーの製造のために特に好適であると主張する。その中に記載されている方法では、ケイ酸塩成分は、水溶液形態のアルカリ成分に、次いで、鉄(II)成分のアルカリ成分に対するモル比が約０.５３［１.５／２.８５］であるような量の水溶液形態の鉄(II)成分に、温度を９０℃に保持しながら添加される。次いで、０.１〜１.０μｍの範囲の粒度を有する回転楕円状ケイ素含有磁鉄鉱を得るために、このようにして得られた懸濁液は空気を酸化剤として用いて処理される。得られた粒子は、濾過され、洗浄され、粉砕される。
【０００８】
DE-A 19 702 431 は、特に球形のケイ素含有磁鉄鉱を製造するためのさらなる方法を記載する。後者において、ケイ素低含有量、ほとんど無ケイ素の球形磁鉄鉱の製造も初めて詳細に記載されている。しかしながら、該磁鉄鉱の熱的安定性は磁性トナーの製造のために不十分であると記載され、その結果、該教示によれば、ケイ素の存在がトナーの製造のために好適な磁鉄鉱を製造するために必要であるとみなされていた。
【０００９】
【発明が解決しようとする課題】
本発明の目的は、磁性トナーを製造するために好適な特性を有する磁鉄鉱を製造する特に安価な方法、また該磁鉄鉱を用いて製造できるトナーを提供することである。
【００１０】
【課題を解決するための手段】
驚くべきことに、DE-A 19 702 431 に熱的安定性が不十分であると記載されている磁鉄鉱が、トナーにおいて非常に申し分無く使用できることを見出した。さらに、ケイ素導入成分を不要にし、また１つのプロセス工程も不要にする結果として、本製造方法は経済的である。
【００１１】
【発明の実施の形態】
本発明は、ケイ素低含有量磁鉄鉱を含有するトナーに関する。
本発明の明細書においてケイ素低含有量磁鉄鉱とは、０.０２５質量％未満、好ましくは０.００２５質量％未満、特に好ましくは０.００１質量％未満のケイ素含有量を有する磁鉄鉱である。
【００１２】
本発明に従って使用することができる磁鉄鉱は、
ａ）アルカリ成分を、保護ガス下で水溶液の形態に調製し、
ｂ）該アルカリ成分を、５０〜１００℃、好ましくは６０〜９０℃の温度に加熱し、
ｃ）水溶液形態のＦｅ(II)成分を、アルカリ成分１当量に対するＦｅ(II)成分のモル比が０.４８〜０.６であるような量で、温度を５０〜１００℃、好ましくは６０〜９０℃に保持しながら添加し、
ｄ）工程ｃ）で得られた懸濁液を、鉄化合物中のＦｅ（III）含有量が６５ｍｏｌ％を超えるまで、酸化剤を用いて処理し、
ｅ）工程ｄ）での酸化後に水溶液形態のアルカリ成分を、使用する全アルカリ成分１当量に対する工程ｃ）で使用したＦｅ(II)の理論モル比が０.４０〜０.４８、好ましくは０.４５〜０.４７になるような量で、工程ｄ）で得られた懸濁液に保護ガス下で再度添加し、
ｆ）該懸濁液を、５０〜１００℃、好ましくは６０〜９０℃に加熱し、
ｇ）水溶液形態のＦｅ(II)成分を、アルカリ成分１当量に対するＦｅ(II)成分のモル比が０.４８〜０.６０になるような量で添加し、
ｈ）鉄化合物中のＦｅ(II)含有量の６５ｍｏｌ％（鉄含有量基準）まで酸化剤を用いて酸化し、次いで
ｉ）濾過し、残留物を洗浄し、乾燥し、粉砕する
方法により得られる。
【００１３】
磁鉄鉱の粒度および粒形を、沈殿のｐＨにより調節することができる。磁鉄鉱を０.４８を超えるＦｅ（III）／ＮａＯＨ比の範囲で沈殿させる場合、非常に低い残留磁気のために注目に値し、ますます球形の粒子が得られる。さらに、これらの粒子は一般に、他のｐＨ範囲で製造された磁鉄鉱と比べて、比較的微分散である。
【００１４】
第１の酸化完了後に水酸化ナトリウム溶液を添加し、水溶性鉄(II)塩の形態の鉄をさらに添加し、再酸化することにより、これらの微分散磁鉄鉱を粗くすることができる。これは熱的安定性を改良する。熱的安定性のさらなる改良は、有機または無機物質を用いる後処理により達成することができる。これに関連して、沈殿中に濃厚水酸化物またはオキシ水酸化物層を形成する無機Ａｌ、Ｓｉ、Ｔｉ、ＭｇまたはＺｒ化合物を好ましく使用する。しかしながら、特に好ましくは、有機後処理剤（例えば、ポリシロキサンまたはＴｉエステル）を添加する。
【００１５】
アルカリ金属水酸化物、アルカリ土類金属水酸化物、アルカリ土類金属酸化物、アルカリ金属炭酸塩、ＭｇＣＯ3またはアンモニアを、アルカリ成分として好ましく使用することができる。水溶性アルカリ金属ケイ酸塩を、ケイ酸成分として好ましく使用する。水溶性Ｆｅ(II)塩、特に好ましくは硫酸鉄または塩化鉄を、鉄(II)成分として好ましく使用する。しかしながら、他の水溶性Ｆｅ(II)化合物も、特に同等の価格で入手できる場合、使用することもできる。大気酸素、純粋酸素、Ｈ2Ｏ2、塩素、アルカリ金属塩素酸塩（例えば、ＮａＯＣｌ、ＮａＣｌＯ3、ＮａＣｌＯ4）または硝酸塩を、酸化剤として好ましく使用することができる。経済的理由により、大気酸素、純粋酸素、Ｈ2Ｏ2または硝酸ナトリウムを特に好ましく使用する。
【００１６】
本発明の方法の特に好ましい実施態様は、以下でより詳細に記載する：
水１ＬあたりＮａＯＨ３００ｇを含有する水酸化ナトリウム溶液を、攪拌し保護ガスを通じながら、バッチ式攪拌容器に導入する。
次いで、該溶液を５０〜１００℃の間、好ましくは６０〜９０℃の間の温度に加熱する。この温度に達した後、Ｆｅ(II)成分を計量して添加を開始する。Ｆｅ(II)成分を、所望のＮａＯＨ／Ｆｅ(II)比を基準に計算する。例えば、０.５５のＮａＯＨ／Ｆｅ(II)比を望み、１００ｍｏｌのＮａＯＨを使用する場合、１００×０.５５＝１５ｍｏｌの鉄(II)成分を添加しなければならない。アルカリ金属水酸化物／Ｆｅ(II)比の計算は、次式：
【化１】
0004815075.tif 000002
に基づく。
【００１７】
アルカリ成分を他の化学量論比でＦｅ(II)成分と反応させて使用し、Ｆｅ(ＯＨ)2またはＦｅＣＯ3を形成させる場合、それに応じて比を変更しなければならない。この場合、例えば、炭酸塩またはアルカリ土類金属水酸化物若しくはアルカリ土類金属酸化物を使用する場合、それぞれの場合において、次式：
【化２】
0004815075.tif 000003
または
【化３】
0004815075.tif 000004
で表される反応が起こる。
【００１８】
Ｆｅ(II)成分の計量添加は、好ましくは、温度降下が起こらないような速度で行う。計算量のＦｅ(II)成分の添加完了後、混合物を場合により５０〜１００℃に再び加熱する。多くの場合、工程ｂ）の温度および工程ｃ）の温度は同一であり、その結果、工程ｃ）での再加熱は不要である。該温度に達した後、保護ガスを用いる通気を停止し、酸化剤の添加を開始する。空気を通気する場合、攪拌機の下にある通気装置を介して空気を通ずる。１時間あたりに適用する空気量は、Ｆｅ(II)１ｍｏｌあたり０.５〜１５Ｌ／時間である。ＮａＮＯ3を使用する場合、酸化剤を水溶液として５〜３０分以内でポンプ注入により供給する。これに関する必要な量を、次式：
【数１】
0004815075.tif 000005
に従い計算する。
【００１９】
従って、８.３７５ｍｏｌのＮａＮＯ3が、１００ｍｏｌのＦｅ(II)のために必要である。他の酸化剤の量は、各酸化剤のレドックス当量に基づき計算する。磁鉄鉱を製造するために最大６６.６％だけのＦｅ(II)を酸化しなければならないことを注意する必要がある。
６５ｍｏｌ％を超えるＦｅ(III)含有量に達した時に、好ましくは、酸化を停止する。これはレドックス滴定により測定することができる。
【００２０】
この第１の作業（工程ａ）〜ｄ））に次いで、これらの工程をもう１度行う。工程ｄ）からの懸濁液を攪拌し、保護ガスを通じながら、アルカリ成分を添加する。アルカリ成分の必要量は、必要なＦｅ(II)／ＮａＯＨ比から上記のように計算する。次いで、Ｆｅ(II)成分を所望のＦｅ(II)／ＮａＯＨ比に対応する量で添加する。この量のＦｅ(II)成分を添加後、保護ガスの通気を止め、酸化を再開する。
【００２１】
第２の酸化完了後、生成物を濾過し、洗浄し、乾燥する。乾燥前に、該生成物を後処理し、熱安定性および分散性を改良することができる。ポリシロキサンまたは有機Ｔｉエステルを、この目的のために好ましく使用する。
【００２２】
本発明の方法により製造された磁鉄鉱または本発明の磁鉄鉱は、トナーを製造するために、また、インクジェットプリンター用印刷インクまたはインクペーストを製造するために、特に有利に使用することができる。
これらのケイ素低含有量磁鉄鉱を、磁性トナーだけでなく、着色紙、プラスチック、ラッカー、繊維およびコンクリートのためにも使用することができ、ペイントにおいて使用することができる。
【００２３】
磁鉄鉱の特性を、次の方法により測定する：
１.  色度を、ラッカーを調製することにより試験する：
磁鉄鉱３.２ｇを、メノウ製ボール（直径１０ｍｍ）を有する Micro-Dismembrator（３０"）内で粉砕する。次いで、結合剤 Alkyldal F48（Bayer AG 製）２.０ｇ、試験する粉砕磁鉄鉱０.１ｇおよびＴｉＯ2（Bayertitan R-FK2、Bayer AG製）１.０ｇを、直径２５０ｍｍのディスク型ペイント用分散機（Engelsmann company 製）（マラーとも呼ばれる。）でペースト化する。色度（Ｌ*〈明度〉、ａ*〈赤み〉およびｂ*〈青み〉）を Dataflash 2000（ｄ／８°）、装置Ａおよび評価プログラム CIELAB 2（19.10.1989）を使用して DIN 55 986 に従い測定する。色の測定手順のすべては、EP-A 0 911 370 に詳細に記載されている。
【００２４】
２.  磁性値（保持力、比飽和磁化、比残留磁化）を、Bayer 製磁力計（磁場強さ５０００エルステッド〈３９７.９Ａ・ｍ−1に相当〉）を使用して測定する。
３.  ＢＥＴ表面積を DIN 66131 に従い測定する：
混合気：Ｈｅ９０％、Ｎ2１０％、測定温度：７７.４Ｋ、焼付け：１４０℃、６０分。
【００２５】
４.  ＳｉおよびＭｎの元素分析：
ＳｉをＩＣＰ-ＯＥＳを用いて分光分析により測定する。Ｍｎを原子吸光分光法により測定する。
５.  Ｆｅ(合計)、Ｆｅ(II)およびＦｅ(III)の元素分析：
DIN 55913 に従い測定する：Ｆｅ(II)含有量を、Memotitrator（Mettler DL-70）を使用し、ＫＭｎＯ4を用いる滴定により測定する。Ｆｅ(III)含有量をＴｉＣｌ3を用いて同様に測定する。鉄合計の含有量を、２つの各値および初期試料質量から計算する。２つの標準溶液の含有量は毎日測定する。
【００２６】
６.  粒形および粒度：
粒度および粒形を、倍率３０,０００倍の透過型電子顕微鏡写真（ＴＥＭ）から評価する。
７.  Ｓの元素分析：
硫黄をＩＣＰ-ＯＥＳにより測定する。
８.  球形度を、倍率３０,０００倍のＴＥＭ顕微鏡写真に基づき画像分析により測定する。評価を、自動画像分析システム（IBAS、Zeiss 製）を使用し、形状因子法により行う。これに関して、粒子の最大径に対する最小径の比が形状因子を与える。この値が１.０に近いほど、粒子はより球状である。
【００２７】
９.  水溶性成分を、ISO EN 787 第３部に従い測定する。
１０.  磁鉄鉱粒子のｐＨを、ISO EN 787 第９部に従い測定する。
本発明を、次の実施例を言及することによって、より詳細に説明する。
【００２８】
【実施例】
実施例１
３００ｇ／Ｌの濃度を有する水酸化ナトリウム溶液６０００ｍｌ（ＮａＯＨ４５ｍｏｌ当量）を、３０Ｌの容積を有する攪拌容器に導入した。窒素通気および攪拌を開始した後、水酸化ナトリウム溶液を９０℃に加熱した。２６０.８９ｇ／Ｌの濃度を有する硫酸鉄(II)溶液１３.７５６Ｌ（Ｆｅ(II)２３.６２５ｍｏｌ当量）をポンプ注入により５１分間で供給した。ＦｅＳＯ4／ＮａＯＨ比は０.５２５であった。次いで、窒素通気を止め、攪拌機の下に取り付けた通気リングを介して８６Ｌ／時間の空気を通気した。６６ｍｏｌ％のＦｅ(III)含有量に達した時に、通気を停止した。次いで、窒素通気を繰り返した。次いで、ＮａＯＨ３００ｇ／Ｌの濃度を有する水酸化ナトリウム溶液８５０ｍｌ（ＮａＯＨ６.３７５ｍｏｌ当量）をポンプ注入により４分間で供給した。この時点でＦｅＳＯ4／ＮａＯＨ比は０.４６であった。次いで、２６０.８９ｇ／Ｌの濃度を有するＦｅＳＯ4溶液１１００ｍｌをポンプ注入により５分間で供給した。このＦｅＳＯ4の量は、ＦｅＳＯ4１.８８９ｍｏｌと当量である。この時点でのＦｅＳＯ4／ＮａＯＨ比は０.４９７であった。次いで、８６Ｌ／時間の空気で６６.８ｍｏｌ％のＦｅ(III)含有量まで酸化をおこなった。
酸化完了後、懸濁液を濾過し、十分な脱イオン水を用いて徹底的に洗浄し、空気中８０℃で乾燥した。得られた粉末を衝撃粉砕機内で粉砕した。
【００２９】
得られた磁鉄鉱は、次の特性を有した：
明度Ｌ*：５１.２ CIELAB
ａ*：０.３ CIELAB
ｂ*：−４.８ CIELAB
球形度：０.９２
Ｓｉ含有量：０.００１質量％
保持力：５２エルステッド＝４.１３８ｋＡ／ｍ
粒度：０.２μｍ
Ｓ含有量：０.７８質量％（ＳＯ3として測定）
Ｍｎ含有量：０.１１質量％
水溶性成分：０.１３質量％
DIN ｐＨ値：６.２
熱安定性：１２０℃。
【００３０】
実施例２
３００ｇ／Ｌの濃度を有する水酸化ナトリウム溶液６０００ｍｌ（ＮａＯＨ４５ｍｏｌ当量）を、３０Ｌの容積を有する攪拌容器に導入した。窒素通気および攪拌を開始した後、水酸化ナトリウム溶液を９０℃に加熱した。２５０.１３ｇ／Ｌの濃度を有する硫酸鉄(II)溶液１３.６６４Ｌ（Ｆｅ(II)２２.５０ｍｏｌ当量）をポンプ注入により４３分間で供給した。ＦｅＳＯ4／ＮａＯＨ比は０.５００であった。次いで、窒素通気を止め、攪拌機の下に取り付けた通気リングを介して８０Ｌ／時間の空気を通気した。６７.３ｍｏｌ％のＦｅ(III)含有量に達した時に、通気を停止した。次いで、窒素通気を繰り返した。次いで、ＮａＯＨ３００ｇ／Ｌの濃度を有する水酸化ナトリウム溶液５２１ｍｌ（ＮａＯＨ３.９１０ｍｏｌ当量）をポンプ注入により４分間で供給した。この時点でＦｅＳＯ4／ＮａＯＨ比は０.４６であった。次いで、２５０.１３ｇ／Ｌの濃度を有するＦｅＳＯ4溶液１１８７ｍｌをポンプ注入により５分間で供給した。このＦｅＳＯ4の量は、ＦｅＳＯ4１.９５５ｍｏｌと当量である。この時点でのＦｅＳＯ4／ＮａＯＨ比は０.５００であった。次いで、８０Ｌ／時間の空気で６６.８ｍｏｌ％のＦｅ(III)含有量まで酸化をおこなった。
この反応完了後、懸濁液を濾過し、十分な脱イオン水を用いて徹底的に洗浄し、空気中８０℃で乾燥した。得られた粉末を衝撃粉砕機内で粉砕した。
【００３１】
得られた磁鉄鉱は、次の特性を有した：
明度Ｌ*：５１.７
ａ*：０.３
ｂ*：−４.６
ＢＥＴ表面積：５.６ｍ2／ｇ
球形度：０.９２
Ｓｉ含有量：０.００１％未満
保持力：５２エルステッド＝４.１３８ｋＡ／ｍ
粒度：０.２μｍ
Ｓ含有量：１.０３％ＳＯ3
Ｍｎ含有量：０.１２％
水溶性成分：０.０９％
DIN ｐＨ値：５.６
Ｆｅ含有量：７０.３％
熱安定性：１４０℃。
【００３２】
比較例
３００ｇ／Ｌの濃度を有する水酸化ナトリウム溶液６０００ｍｌ（ＮａＯＨ４５ｍｏｌ当量）を、３０Ｌの容積を有する攪拌容器に導入した。窒素通気および攪拌を開始した後、水酸化ナトリウム溶液を９０℃に加熱した。２５０.１３ｇ／Ｌの濃度を有する硫酸鉄(II)溶液１３.６６４Ｌ（Ｆｅ(II)２２.５０ｍｏｌ当量）をポンプ注入により４３分間で供給した。ＦｅＳＯ4／ＮａＯＨ比は０.５００であった。次いで、窒素通気を止め、攪拌機の下に取り付けた通気リングを介して８０Ｌ／時間の空気を通気した。６７.３ｍｏｌ％のＦｅ(III)含有量に達した時に、通気を停止した。この反応完了後、懸濁液を濾過し、十分な脱イオン水を用いて徹底的に洗浄し、空気中８０℃で乾燥した。得られた粉末を衝撃粉砕機内で粉砕した。
【００３３】
得られた磁鉄鉱は、次の特性を有した：
明度Ｌ*：５３.８
ａ*：０.４
ｂ*：−４.１
ＢＥＴ表面積：７.２ｍ2／ｇ
球形度：０.９０
Ｓｉ含有量：０.００１％未満
保持力：５７エルステッド＝４.５３５ｋＡ／ｍ
粒度：０.２μｍ
Ｓ含有量：１.０８％ＳＯ3
Ｍｎ含有量：０.１２％
水溶性成分：０.０９％
DIN ｐＨ値：５.６
Ｆｅ含有量：７０.３％
熱安定性：１１０℃。
【００３４】
本発明を例証の目的のために上述において詳細に記載したが、そのような詳細は単に例証の目的のためだけであり、請求項により制限され得る場合を除き、本発明の意図および範囲から外れることなく当業者によりその中で変形することができるものと理解されるべきである。